(57)【特許請求の範囲】
【請求項１】
基板上に機能層形成用塗工液を塗布して機能層を形成する機能層形成工程を有する機能性素子の製造方法であって、
前記機能層は、線状の細線部と、前記細線部の幅より幅広の領域である広面積領域とを有し、
前記広面積領域は、前記細線部の幅と同等の幅を有する複数の広面積領域構成細線により構成され、
前記複数の広面積領域構成細線は、それぞれが連結し、かつ前記細線部とも結合しており、
前記複数の広面積領域構成細線の配列は、前記広面積領域の外周に開口を有する間隙部を挟む配列であることを特徴とする機能性素子の製造方法。
【請求項２】
前記基板が、疎水性領域と親水性領域とが表面に形成された親疎水パターン基板であり、
前記親水性領域は、線状の細線部と、前記細線部の幅より幅広の領域である広面積領域とを有し、
前記広面積領域は、前記細線部の幅と同等の幅を有する複数の広面積領域構成細線により構成され、
前記複数の広面積領域構成細線は、それぞれが連結し、かつ前記細線部とも結合していることを特徴とする請求項１に記載の機能性素子の製造方法。
【請求項３】
前記機能層形成工程は、導電性材料を含む導電層形成用塗工液を塗布して導電性を有する導電層を形成する工程であることを特徴とする請求項１または請求項２に記載の機能性素子の製造方法。
【請求項４】
前記導電層が、薄膜トランジスタの構成の一部であることを特徴とする請求項３に記載の機能性素子の製造方法。
【発明の詳細な説明】
【技術分野】
【０００１】
本発明は、線状の細線部と細線部の幅より幅広の領域である広面積領域とを有する機能層を有する機能性素子を製造する機能性素子の製造方法、および機能性素子に関する。
【背景技術】
【０００２】
近年、電子デバイスにおける電極、配線、センサ等の機能層を、機能層の材料を含む機能層形成用塗工液を用いた塗布法または印刷法等により基板上にパターン状に形成する、いわゆるプリンテッドエレクトロニクスが注目を集めている。プリンテッドエレクトロニクスは、例えば、フォトリソグラフィ法を用いた従来の機能層の形成方法に比べて、製造コストを抑えることができ、また環境への負担についても少なくすることを可能とする。
【０００３】
プリンテッドエレクトロニクスにおいては、基板上に機能層形成用塗工液をパターン状に塗布することにより、機能層を形成する。また、機能層を形成する方法としては、例えば、基板表面に親水性領域および疎水性領域のパターンを描き、機能層形成用塗工液に対する基板表面の濡れ性の差を利用して機能層をパターン状に形成する方法が知られている（特許文献１〜２）。この方法においては、機能層形成用塗工液を基板上に単純に塗布することにより精細なパターンを形成することができるといった利点がある。
【０００４】
しかしながら、例えば、薄膜トランジスタ（ＴＦＴ（Ｔｈｉｎ  Ｆｉｌｍ  Ｔｒａｎｓｉｓｔｏｒ））に用いられる薄膜トランジスタ用基板（以下、ＴＦＴ用基板と称して説明する場合がある。）における線状導電部および保持容量部を有するドレイン電極や、タッチパネルセンサ等における引き出し配線および外部接続端子を有する配線層等の、幅の異なる領域を有する機能層を形成する場合において、基板上に機能層形成用塗工液をパターン状に塗布して形成する場合、機能層形成用塗工液の塗布領域における幅の小さい領域では機能層の厚さが薄くなり、機能層形成用塗工液の塗布領域における幅の大きい領域では機能層の厚さが厚くなるという問題がある。また、機能層の厚さの差（膜厚ムラ）は、機能層形成用塗工液の塗布領域における幅の差が大きくなるほど顕著になるという問題がある。なお、機能層形成用塗工液の塗布領域とは、基板上にパターン状に機能層形成用塗工液が塗布されている領域をいう。また、以下の説明においては、機能層形成用塗工液の塗布領域を単に塗布領域と称して説明する場合がある。
【先行技術文献】
【特許文献】
【０００５】
【特許文献１】特開２０１２−６４６６２号公報
【特許文献２】特開２００９−２１２１２７号公報
【発明の概要】
【発明が解決しようとする課題】
【０００６】
上述した機能層の膜厚ムラの問題は、基板表面および機能層形成用塗工液の接触角は一定の値を有することから、塗布領域の幅が大きくなるほど塗布領域に塗布される単位面積当たりの機能層形成用塗工液の塗布量が多くなること、塗布領域に塗布された機能層形成用塗工液がその表面張力によって機能層形成用塗工液の塗布量の多い方へ凝集されることにより生じるものである。
本発明者らは、上記実情に鑑みて、鋭意研究を行い、機能層の設計として、機能層が線状の細線部と細線部の幅より幅広の領域である広面積領域とを有する場合、機能層における広面積領域を機能層における細線部の幅と同等な幅を有する複数の広面積領域構成細線に分割して設けることにより、細線部および広面積領域に対応する塗布領域の幅の差により生じる機能層の膜厚ムラを好適に抑制して機能層を形成することができることを見出し、本発明を完成させるに至ったのである。
【０００７】
本発明は、機能層が線状の細線部と細線部の幅より幅広の領域である広面積領域とを有する場合において、機能層の膜厚ムラを抑制して機能層を形成することが可能な機能性素子の製造方法および機能性素子を提供することを主目的とする。
【課題を解決するための手段】
【０００８】
上記目的を達成するために、本発明は、基板上に機能層形成用塗工液を塗布して機能層を形成する機能層形成工程を有する機能性素子の製造方法であって、上記機能層は、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とする機能性素子の製造方法を提供する。
【０００９】
本発明によれば、広面積領域は、細線部の幅と同等の幅を有する複数の広面積領域構成細線により構成され、上記複数の広面積領域構成細線は、それぞれが連結し、かつ上記細線部とも結合していることにより、細線部に対応する塗布領域と広面積領域における広面積領域構成細線に対応する塗布領域との幅を同等とすることができる。よって、塗布領域内における機能層形成用塗工液の塗布量に差が生じることを抑制することができ、基板上に均一な厚さの機能層を形成することができる。よって、機能層の膜厚ムラを抑制して機能層を形成することができる。
【００１０】
上記発明においては、上記基板が、疎水性領域と親水性領域とが表面に形成された親疎水パターン基板であり、上記親水性領域は、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることが好ましい。親水性領域および疎水性領域の濡れ性の差を利用して高精細に機能層を形成することができるからである。また、基板上に機能層形成用塗工液を全面に塗布することにより、細線部および広面積領域を有する機能層を簡便な方法で形成することができるからである。
【００１１】
上記発明においては、上記複数の広面積領域構成細線の配列は、上記広面積領域の外周に開口を有する間隙部を挟む配列であることが好ましい。機能層形成用塗工液を塗布した場合に、隣り合う広面積領域構成細線上に塗布された機能層形成用塗工液が間隙部で接触することを抑制することができ、機能層における複数の広面積領域構成細線をより精細に配列させて機能層における広面積領域を形成することができるからである。
【００１２】
上記発明においては、上記機能層形成工程は、導電性材料を含む導電層形成用塗工液を塗布して導電性を有する導電層を形成する工程であることが好ましい。導電層の膜厚ムラを抑制して機能層を形成することができることから、細線部における断線、ショート等の電気的な欠陥の発生を抑制することができる。また、導電層における細線部および広面積領域の厚さを均一にすることができることから、良好な導電性を示す導電層を形成することができる。
【００１３】
上記発明においては、上記導電層が、薄膜トランジスタの構成の一部であることが好ましい。薄膜トランジスタの構成の一部である導電層を膜厚ムラを抑制して形成することができるからである。
【００１４】
本発明は、基板と、上記基板上に形成された機能層と、を有する機能性素子であって、上記機能層が、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とする機能性素子を提供する。
【００１５】
本発明によれば、上述の広面積領域を有することにより、均一な厚さの機能層を形成することができるため、機能層の膜厚ムラが抑制された機能性素子とすることができる。
【００１６】
上記発明においては、上記機能層が、導電性を有する導電層であり、上記導電層が、薄膜トランジスタの構成の一部であることが好ましい。導電層を膜厚ムラが抑制されたものとすることができ、薄膜トランジスタの構成の一部として好適に用いることができるからである。
【発明の効果】
【００１７】
本発明の機能性素子の製造方法は、線状の細線部と細線部の幅より幅広の領域である広面積領域とを有する機能層において、機能層の膜厚ムラを抑制して機能層を形成することができるといった作用効果を奏する。
【図面の簡単な説明】
【００１８】
【図１】本発明の機能性素子の製造方法の一例を示す概略断面図および概略平面図である。
【図２】本発明の機能性素子の製造方法の他の例を示す概略平面図である。
【図３】本発明の機能性素子の製造方法の他の例を示す概略断面図である。
【図４】本発明における親水性領域の一例について説明する説明図である。
【図５】本発明における親水性領域の他の例について説明する説明図である。
【図６】本発明における親水性領域の他の例について説明する説明図である。
【図７】本発明における親水性領域の他の例について説明する説明図である。
【図８】本発明における親水性領域の他の例について説明する説明図である。
【図９】本発明の機能性素子の一例を示す概略平面図である。
【図１０】本発明の機能性素子の一例を示す概略断面図である。
【図１１】基板および機能層形成用塗工液の接触角と塗布量との関係について説明する説明図である。
【図１２】従来の機能性素子の一例を示す概略平面図である。
【図１３】従来の機能層の形成過程における機能層形成用塗工液について説明する説明図である。
【図１４】従来の機能性素子の一例を示す概略断面図である。
【図１５】従来の親疎水パターン基板について説明する説明図である。
【発明を実施するための形態】
【００１９】
以下、本発明の機能性素子の製造方法、ＴＦＴ用基板の製造方法、機能性素子、およびＴＦＴ用基板について説明する。
【００２０】
Ａ．機能性素子の製造方法
本発明の機能性素子の製造方法は、基板上に機能層形成用塗工液を塗布して機能層を形成する機能層形成工程を有する製造方法であって、上記機能層は、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とする製造方法である。
【００２１】
本発明において、「細線部」、「広面積領域」および「広面積領域構成細線」は機能層における部分、領域等を指すものであるが、後述する親疎水パターン基板における親水性領域についても、機能層の細線部に対応する親水性領域の部分を細線部と称して説明する場合があり、機能層の広面積領域に対応する親水性領域の領域を広面積領域と称して説明する場合があり、機能層の広面積領域構成細線に対応する親水性領域の部分を広面積領域構成細線と称して説明する場合がある。
【００２２】
本発明の機能性素子の製造方法について図を用いて説明する。
図１（ａ）〜（ｃ）は本発明の機能性素子の製造方法の一例を示す工程図である。また、また、図１（ａ）〜図１（ｂ）は、それぞれ図１（ｃ）の概略平面図におけるＸ−Ｘ線断面図に相当する。
本発明の機能性素子の製造方法においては、図１（ａ）に示すように、基板１上に機能層形成用塗工液２０をパターン状に塗布することにより、図１（ｂ）に示すように、機能層２を形成する。
図１（ｂ）、（ｃ）に示すように、本発明においては、機能層２が、線状の細線部２ａと、細線部２ａの幅より幅広の領域である広面積領域２ｂとを有し、広面積領域２ｂは、細線部２ａの幅と同等の幅を有する複数の広面積領域構成細線２ｃにより構成され、複数の広面積領域構成細線２ｃは、それぞれが連結し、かつ細線部２ａとも結合していることを特徴とする。機能層２が上記形状を有することにより、図１（ａ）〜（ｃ）に示すように、広面積領域２ｂに対応する塗布領域Ｇ２ｂを広面積領域構成細線２ｃに対応する塗布領域Ｇ２ｃに分割することができる。これにより、細線部２ａに対応する塗布領域Ｇ２ａおよび広面積領域２ｂに対応する塗布領域Ｇ２ｂにおける機能層形成用塗工液２０の単位面積当たりの塗布量の差を小さくすることができる。よって、機能層２の膜厚ムラを抑制することができる。図１（ａ）〜（ｃ）に示すように、本発明においては、さらに第２機能層３を形成してもよい。第２機能層３に対応する塗布領域３Ｇについては、第２機能層３の厚み等に応じて適宜選択される。
以上の工程により機能性素子１０を製造することができる。
図１（ｂ）、（ｃ）においては、機能層２が導電性を有する導電層であり、機能性素子１０がＴＦＴ用基板である例について示している。また、図１（ｂ）、（ｃ）においては、機能層２がドレイン電極であり、機能層２における細線部２ａが線状導電部であり、機能層２における広面積領域２ｂが保持容量部である例について示している。また、機能層２における広面積領域２ｂは複数の機能層２における広面積領域構成細線２ｃで構成される。また、第２機能層３がソース電極である例について示している。
【００２３】
図２（ａ）〜（ｂ）および図３（ａ）〜（ｂ）は本発明の機能性素子の製造方法の他の例を示す概略平面図および概略断面図である。また、図３（ａ）〜図３（ｂ）は、それぞれ図２（ａ）〜図２（ｂ）のＸ−Ｘ線断面図である。
まず、図２（ａ）および図３（ａ）に示すように、疎水性領域Ａと親水性領域Ｂとが表面に形成された親疎水パターン基板１ａを準備する。本発明における親水性領域Ｂは、線状の細線部Ｂ２ａと、細線部Ｂ２ａの幅より幅広の領域である広面積領域Ｂ２ｂとを有し、広面積領域Ｂ２ｂは、細線部Ｂ２ａの幅と同等の幅を有する複数の広面積領域構成細線Ｂ２ｃにより構成され、複数の広面積領域構成細線Ｂ２ｃは、それぞれが連結し、かつ細線部Ｂ２ａとも結合していることを特徴とする。また、親疎水パターン基板１ａにおいては、少なくとも上述した細線部Ｂ２ａおよび広面積領域Ｂ２ｂを有する親水性領域Ｂが形成されていればよく、例えば、図２（ａ）および図３（ａ）に示すように第２親水性領域３Ｂをさらに有していてもよい。
次に、図２（ｂ）および図３（ｂ）に示すように、親疎水パターン基板１ａの親水性領域Ｂ上に機能層形成用塗工液を塗布することにより、機能層２および第２機能層３を形成する。以上の工程により機能性素子１０を製造することができる。
なお、図２（ｂ）および図３（ｂ）においては、機能層２が導電性を有する導電層であり、機能性素子１０がＴＦＴ用基板である例について示している。また、図２（ｂ）および図３（ｂ）における機能層２の詳細については、図１（ｂ）、（ｃ）で記載した内容と同様とすることができるため、ここでの説明は省略する。
【００２４】
本発明によれば、広面積領域は、細線部の幅と同等の幅を有する複数の広面積領域構成細線により構成され、上記複数の広面積領域構成細線は、それぞれが連結し、かつ上記細線部とも結合していることにより、基板上に均一な厚さの機能層を形成することができる。よって、機能層の膜厚ムラを抑制して機能層を形成することができる。
【００２５】
この理由について簡単に説明する。
まず、基板表面および機能層用形成用塗工液の接触角は、通常、一定の値を有することから、塗布領域に塗布される単位面積当たりの機能層形成用塗工液の塗布量は、塗布領域の幅が大きくなるほど多くなり、得られる機能層の厚さについても塗布領域の幅が大きくなるほど厚くなる。より具体的には、図１１に示すように、基板１および機能層形成用塗工液２０との接触角θは一定であることから、塗布領域４Ｇおよび５Ｇの幅が異なる場合、幅の小さい塗布領域４Ｇよりも幅の大きい塗布領域５Ｇに塗布される単位面積当たりの機能層形成用塗工液２０の塗布量が多くなる。その結果、図示はしないが、得られる機能層の厚さについても、幅の広い塗布領域に形成されるものの方が厚くなる。
なお、図１１は基板および機能層形成用塗工液の接触角と塗布量との関係について説明する説明図である。
【００２６】
また、図１２に示すＴＦＴ用基板のドレイン電極のように、機能層２’において細線部２’ａと広面積領域２’ｂとを有する場合、通常、広面積領域２’ｂは面状に形成される。
しかしながら、従来から、上述の細線部および広面積領域を有する機能層を機能層形成用塗工液を用いて形成する場合、上述した幅の差により機能層の厚さの差が生じるという問題に加えて以下の問題がある。
すなわち、基板上に塗布された機能層形成用塗工液は、通常、表面張力により塗布量の多い方に集まる性質を有する。そのため、図１３に示すように、表面張力Ｔによって、機能層の細線部に対応する塗布領域Ｇ２’ａにおいて基板１上に塗布された機能層形成用塗工液２０が、機能層の広面積領域に対応する塗布領域Ｇ２’ｂにおいて基材１上に塗布された機能層形成用塗工液２０の方に引き込まれるという問題がある。その結果、図１４に示すように、機能層２’における細線部２’ａと機能層２’における広面積領域２’ｂの厚さの差がさらに大きくなる。したがって、従来の機能層の形成方法においては、膜厚ムラを抑制して機能層を形成することが困難となるという問題がある。
なお、図１２は従来の機能性素子の一例を示す概略平面図であり、図１３は従来の機能層の形成過程における機能層形成用塗工液について説明する説明図であり、図１４は図１２のＸ−Ｘ線断面図である。
【００２７】
また、機能層における細線部と広面積領域との厚さの差が極端に大きくなると、例えば、機能層における細線部の厚さが薄くなりすぎる、または形成されない部分が生じる可能性がある。この場合は、上記細線部において機能層の機能を発揮することが困難となる可能性がある。具体的には、機能層が導電性を示す場合、細線部において十分な導電性を示すことができず、断線、ショート等の電気的な欠陥を生じる可能性がある。
また、機能層における広面積領域の厚さが厚くなりすぎることにより、機能層が形成された表面の凹凸が大きくなることから、機能層上に他の層を形成する場合において、例えば塗布法を用いた場合は塗膜を良好に形成することが困難となる可能性や、また例えば印刷法を用いた場合は正確なパターンを印刷することが困難になる可能性があるという問題がある。
【００２８】
これに対して、本発明者らは、機能層の設計として、機能層が線状の細線部と細線部の幅より幅広の領域である広面積領域とを有する場合、機能層における広面積領域を機能層の細線部の幅と同等な幅を有する複数の広面積領域構成細線に分割して設けることにより、機能層の膜厚ムラを好適に抑制して機能層を形成することができることを見出し、本発明を完成させるに至ったのである。すなわち、本発明においては、機能層における広面積領域は、機能層における細線部の幅と同等の幅を有する複数の広面積領域構成細線により構成され、上記複数の広面積領域構成細線は、それぞれが連結し、かつ上記細線部とも結合していることにより、上記広面積領域を細線部との幅の差が小さい上記複数の広面積領域構成細線の集合で構成することができるため、上記細線部に対応する塗布領域および広面積領域に対応する塗布領域に塗布される単位面積当たりの機能層形成用塗工液の塗布量の差を小さくすることができ、機能層における細線部および広面積領域の厚さを均一にすることができる。よって、機能層の膜厚ムラを抑制して機能層を形成することができる。
また、機能層の細線部および広面積領域の厚さを均一に形成することができることにより、例えば、機能層における細線部の欠陥を防止することができる。また、機能層上に他の層を形成する場合において、例えば塗布法を用いた場合は塗膜を良好に形成することができ、また例えば印刷法を用いた場合は正確なパターンを良好に印刷することができる。
【００２９】
以下、本発明の機能性素子の製造方法の詳細について説明する。
【００３０】
Ｉ．機能層形成工程
本発明における機能層形成工程は、基板上に機能層形成用塗工液を塗布して機能層を形成する工程である。
【００３１】
１．基板
本発明における基板は、機能層形成用塗工液を塗布して機能層を形成することができれば特に限定されない。また、基板としては、機能層形成用塗工液の塗布前に予め表面処理が施されていてもよく、表面処理が施されていなくてもよい。
【００３２】
表面処理としては、例えば、疎水性領域および親水性領域を基板表面に形成する親疎水パターン処理、基板表面に表面凹凸を形成する表面凹凸処理、基板表面に自己組織化単分子膜を形成するなどの化学的な修飾をする化学的修飾処理等を挙げることができる。
【００３３】
本発明においては、中でも、基板としては親疎水パターン処理が施された親疎水パターン基板であることが好ましい。親水性領域および疎水性領域の濡れ性の差を利用して高精細に機能層を形成することができるからである。また、基板上に機能層形成用塗工液を全面に塗布することにより、細線部および広面積領域を有する機能層を簡便な方法で形成することができるからである。
【００３４】
（１）親疎水パターン基板
本工程に用いられる親疎水パターン基板は、疎水性領域と親水性領域とがその表面に形成されたものである。
【００３５】
親疎水パターン基板においては、その表面に形成された親水性領域および疎水性領域の濡れ性の差を利用して親水性領域のみに機能層の材料を含む機能層形成用塗工液を塗布することによりパターニングが行われる。より具体的には、親水性領域と疎水性領域とにおいて機能層形成用塗工液の接触角に差を設けることによりパターニングが行われる。親水性領域および疎水性領域においては、機能層形成用塗工液との接触角が一定の値となるように調整されている。
よって、親水性領域および機能層形成用塗工液の接触角は一定であることから、図１５（ａ）に示すように親水性領域４Ｂ、５Ｂの幅が異なる場合は、幅の大きい親水性領域５Ｂに塗布される単位面積当たりの機能層形成用塗工液２０の塗布量が多くなる。さらに、図１５（ｂ）に示すように細線部Ｂ２’ａおよび広面積領域Ｂ２’ｂを有する親水性領域Ｂ’においては、機能層形成用塗工液２０の表面張力Ｔにより、細線部Ｂ２’ａから広面積領域Ｂ２’ｂの方に機能層形成用塗工液２０が凝集する。よって、図１５（ｃ）に示すように親疎水パターン基板１ａを用いて従来の機能層２’を形成する場合においても、膜厚ムラを抑制して機能層２’を形成することは困難である。
これに対して、本発明においては、親水性領域における広面積領域を広面積領域構成細線に分割することができるため、機能層形成用塗工液の塗布量の差による機能層の膜厚ムラを抑制することができる。
なお、図１５（ａ）〜（ｃ）は親疎水パターン基板について説明する説明図である。また、図１５（ｂ）、（ｃ）中のＡは疎水性領域を示している。
【００３６】
本工程に用いられる親疎水パターン基板における疎水性領域は疎水性を示す領域であり、親水性領域は親水性を示す領域である。ここで、本発明における「疎水性」とは、２５℃における水に対する接触角が５０°以上である場合を指す。また、本発明における「親水性」とは、２５℃の水の接触角が５０°未満であることを指す。
なお、本発明における上記接触角は、例えば、基板上に１マイクロリットルの液体を滴下し、滴下した液滴の形状を側面より観測し、液滴と基板とのなす角を計測することにより測定することができる。本発明における接触角は、例えば、井元製作所製接触角測定装置を用いて測定することができる。また、本発明における接触角は、例えば、協和界面科学製接触角計  ＤＭ−９０１を用いて測定することができる。
【００３７】
本発明における疎水性領域は、疎水性が高いほど好ましいものである。より具体的には、本発明における疎水性領域は２５℃における水に対する接触角が、５０°以上であれば特に限定されないが、７０°以上であることがより好ましく、８０°以上であることがさらに好ましい。また本発明における親水性領域は、親水性が高いほど好ましいものである。より具体的には、本発明における親水性領域は、２５℃における水に対する接触角が、５０°未満であれば特に限定されないが、３０°以下であることがより好ましく、２０°以下であることがさらに好ましい。さらに、本発明における親水性領域および疎水性領域における上記接触角の差は、大きいほど好ましいものである。より具体的には、本発明における親水性領域および疎水性領域における上記接触角の差は１０°以上であることが好ましく、４０°以上であることがより好ましく、７０°以上であることがさらに好ましい。
疎水性領域の疎水性および親水性領域の親水性が高いほど、親水性領域および疎水性領域における接触角の差を大きくすることができるため、親疎水パターン基板における機能層形成用塗工液の塗り分けを高精細に行うことができる。よって、より高精細な機能層を形成することができるからである。
【００３８】
（ａ）親水性領域
本発明における親水性領域は、細線部と、広面積領域とを有する領域である。
【００３９】
（ｉ）広面積領域
本発明における広面積領域は、細線部よりも幅広の領域である。また、上記広面積領域は、上記細線部の幅と同等の幅を有する複数の広面積領域構成細線により構成されるものである。
また、親水性領域の広面積領域は、その表面上に形成される機能層の広面積領域がその機能を発揮することが可能となるように設けられるものである。また、機能層の広面積領域は、細線部よりも幅広の面積で形成されることによりその機能を発揮することが可能となるものである。機能層の広面積領域の機能としては、例えばＴＦＴ用基板におけるドレイン電極の保持容量等を挙げることができる。
【００４０】
（広面積領域の形状等）
広面積領域は、細線部の幅より幅広の領域である。
「広面積領域が、細線部の幅より幅広の領域である」とは、細線部の幅方向と垂直方向における広面積領域の平面視外形形状の幅および細線部の幅方向と水平方向における広面積領域の平面視外形形状の幅の両方が細線部の幅よりも大きいことをいう。
【００４１】
ここで、「細線部の幅」とは、線状に形成された細線部の線幅をいい、例えば、図４（ａ）においてｘ１で示される距離をいう。
【００４２】
また、「広面積領域の平面視外形形状」とは、広面積領域の外周のなす形状をいう。また、広面積領域の平面視形状が後述する図４（ａ）および図５（ａ）に示すように広面積領域の外周に開口を有する間隙部Ｆ１を有する場合は、開口の間が連続したものとした場合の外周のなす形状をいう。「広面積領域の平面視外形形状」は、例えば、図４（ａ）および図５（ａ）において破線で示される形状をいい、より具体的には図４（ｂ）および図５（ｂ）において実線で囲まれた形状Ｃをいう。
また、「広面積領域の平面視外形形状の切り欠き部」とは、広面積領域の平面視外形形状を含む図形において、上記図形の一部が除去された部分をいい、より具体的には、図４（ｂ）に示すように、平面視外形形状Ｃを含む図形Ｄ（一点鎖線で囲まれた形状Ｄ）において、図形Ｄの一部が除去された部分Ｅ（斜線で示される部分Ｅ）を有することをいう。
また、「細線部の幅方向と垂直方向における広面積領域の平面視外形形状の幅」とは、例えば図４（ａ）および図５（ａ）においてｘ２で示される距離をいう。「細線部の幅方向と水平方向における広面積領域の平面視外形形状の幅」とは、例えば、図４（ａ）および図５（ａ）においてｘ３で示される距離をいう。
【００４３】
また、ここで、「広面積領域の平面視形状」とは、広面積領域に形成された広面積領域構成細線と、広面積領域に配置され隣り合う広面積領域の間に配置された疎水性領域である間隙部とを有する平面視形状をいう。「広面積領域の平面視形状」とは、例えば、図４（ａ）、図５（ａ）、図６（ａ）〜（ｂ）、図７、および図８において広面積領域構成細線Ｂ２ｃと、広面積領域に配置され隣り合う広面積領域構成細線Ｂ２ｃの間に配置された間隙部Ｆとを有する平面視形状をいう。
また、間隙部としては、広面積領域の外周に開口を有していてもよく、広面積領域の外周に開口を有していなくてもよい。
「広面積領域の外周に開口を有する間隙部」とは、広面積領域の外部に位置する疎水性領域と連続している部分を有する間隙部をいい、より具体的には、図４（ａ）、図５（ａ）、図６（ａ）〜（ｂ）および図７においてＦ１で示される部分をいう。また、「広面積領域の外周に開口を有さない間隙部」とは、より具体的には図７および図８においてＦ２で示される部分をいう。
なお、図４（ａ）〜（ｂ）、図５（ａ）〜（ｂ）、図６（ａ）〜（ｂ）、図７および図８は本発明における親水性領域の例について説明する説明図である。
【００４４】
「広面積領域が、細線部の幅より幅広の領域である」とは、より具体的には、図４（ａ）、図５（ａ）等に示される親水性領域Ｂにおいて、ｘ２およびｘ３で示される距離の両方がｘ１で示される距離よりも大きいことをいう。
【００４５】
細線部の幅を１とした場合の広面積領域の平面視外形形状の幅の比率については、機能性素子の種類に応じて適宜選択することができ、特に限定されないが、例えば、２以上、なかでも５以上、特に１０以上であることが好ましい。
細線部の幅に対する広面積領域の平面視外形形状の幅の比率が上述した範囲に満たない場合は、広面積領域を複数の広面積領域構成細線で構成することが困難となる可能性や、広面積領域を複数の広面積領域構成細線で構成した場合に広面積領域が所定の機能を有することが困難となる可能性があるからである。
【００４６】
具体的な広面積領域の平面視外形形状の幅としては、本発明の機能性素子の種類に応じて適宜選択することができ、特に限定されないが、例えば、４０μｍ〜５０００μｍの範囲内、なかでも８０μｍ〜１０００μｍの範囲内、特に１００μｍ〜５００μｍの範囲内であることが好ましい。種々の機能性素子の機能層を形成することができるからである。
【００４７】
広面積領域の平面視外形形状としては、本発明の機能性素子の種類に応じて適宜選択することができ、特に限定されないが、正方形、長方形等の四角形状であることが好ましい。広面積領域の平面視外形形状が四角形状である場合は、複数の細線部により良好に構成することができるからである。
また、この場合、広面積領域の平面視外形形状としては、切り欠き部を有するものであってもよい。
【００４８】
広面積領域の平面視形状については、後述する複数の広面積領域構成細線の配列に応じて適宜決定される。広面積領域の平面視形状としては、広面積領域構成細線と間隙部を有する形状であればよく、図４（ａ）、図５（ａ）、図６（ａ）〜（ｂ）に示すように、広面積領域Ｂ２ｂの外周に開口を有する間隙部Ｆ１のみを有する形状であってもよく、図８に示すように広面積領域Ｂ２ｂの外周に開口を有しない間隙部Ｆ２のみを有する形状であってもよく、図７に示すように両者Ｆ１およびＦ２を有する形状であってもよい。本発明においては、なかでも、図４（ａ）、図５（ａ）、図６（ａ）〜（ｂ）、図７に示すように少なくとも広面積領域Ｂ２ｂの外周に開口を有する間隙部Ｆ１を有する形状であることが好ましく、図４（ａ）、図５（ａ）、図６（ａ）〜（ｂ）に示すように広面積領域Ｂ２ｂの外周に開口を有する間隙部Ｆ１のみを有する形状であることが好ましい。広面積領域の外周に開口を有する間隙部を有する形状とすることにより、機能層形成用塗工液を塗布した場合に、隣り合う広面積領域構成細線上に塗布された機能層形成用塗工液が間隙部で接触することを抑制することができ、機能層における複数の広面積領域構成細線をより精細に配列させて機能層における広面積領域を形成することができるからである。
広面積領域の平面視形状として、より具体的にはストライプを含む形状や、メッシュ状を挙げることができる。
【００４９】
（広面積領域構成細線）
広面積領域は、上記細線部の幅と同等の幅を有する複数の広面積領域構成細線により構成されるものである。また、複数の広面積領域構成細線は、それぞれが連結し、かつ上記細線部とも結合しているものである。
【００５０】
ここで、「複数の広面積領域構成細線がそれぞれ連結している」とは、隣り合う広面積領域が直に結合している場合だけでなく、他の広面積領域構成細線により結合している場合を含む。
「複数の広面積領域構成細線がそれぞれ連結している」とは、例えば、図４（ａ）に示すように複数の広面積領域構成細線Ｂ２ｃ１〜Ｂ２ｃ８において隣り合う広面積領域細線Ｂ２ｃ１およびＢ２ｃ２、Ｂ２ｃ２およびＢ２ｃ３、Ｂ２ｃ３およびＢ２ｃ４、Ｂ２ｃ４およびＢ２ｃ５、Ｂ２ｃ５およびＢ２ｃ６、Ｂ２ｃ６およびＢ２ｃ７、ならびにＢ２ｃ７およびＢ２ｃ８が広面積領域構成細線Ｂ２Ｃ９により結合されている場合を含む。
【００５１】
「広面積領域構成細線が細線部の幅と同等の幅を有する」とは、広面積領域構成細線の幅と細線部の幅との差が、細線部に塗布される機能層形成用塗工液の塗布量と、広面積領域構成細線に塗布される機能層形成用塗工液の塗布量とが同等となる程度の差であることをいう。
また、「細線部に塗布される機能層形成用塗工液の塗布量と、広面積領域構成細線に塗布される機能層形成用塗工液の塗布量とが同等となる」とは、両者の塗布量の差が、機能層形成用塗工液が表面張力で親水性領域間を移動することにより生じる機能層における細線部および広面積領域の厚さの差によって細線部および広面積領域の両方の機能が阻害されない程度の差となることをいう。
【００５２】
「広面積領域構成細線が細線部の幅と同等の幅を有する」とは、より具体的には、細線部の幅を１とした場合の広面積領域構成細線の幅の比率が、０．５〜２．０の範囲内であることをいい、なかでも０．７〜１．５の範囲内であることが好ましく、特に０．８〜１．２の範囲内であることが好ましい。
細線部の幅に対する広面積領域構成細線の幅の比率が小さすぎる場合は、機能層における広面積領域の厚さが薄くなり、広面積領域において所定の機能を発揮することが困難となる可能性があるからである。また、細線部の幅に対する広面積領域構成細線の幅の比率が大きすぎる場合は、複数の広面積領域構成細線で広面積領域を構成した場合であっても、機能層における細線部および広面積領域の厚さの差を十分に小さくすることが困難となる可能性があるからである。
【００５３】
具体的な広面積領域構成細線の幅としては、機能層形成用塗工液の種類等に応じて適宜選択することができ、特に限定されないが、例えば、２μｍ〜２００μｍの範囲内、なかでも５μｍ〜１００μｍの範囲内、特に１０μｍ〜４０μｍの範囲内であることが好ましい。基材上に機能層の広面積領域構成細線を良好に形成することができるからである。
「広面積領域構成細線の幅」とは、線状に形成された広面積領域構成細線の線幅をいい、例えば、図４（ａ）においてｘ４で示される距離をいう。
【００５４】
具体的な広面積領域構成細線の長さについては、広面積領域の平面視外形形状に応じて適宜選択される。
【００５５】
複数の広面積領域構成細線の配列としては、広面積領域の平面視外形形状に応じて適宜選択され、特に限定されないが、広面積領域の外周が広面積領域構成細線により閉鎖されていない配列、すなわち広面積領域の外周に開口を有する間隙部を挟んだ配列であることが好ましい。複数の広面積領域構成細線の配列が広面積領域の外周に開口を有する間隙部を挟んだ配列であることにより、機能層形成用塗工液を塗布した場合に、隣り合う広面積領域構成細線上に塗布された機能層形成用塗工液が間隙部で接触することを抑制することができ、機能層における複数の広面積領域構成細線をより精細に配列させて機能層における広面積領域を形成することができるからである。本工程においては、特に、コーティング法により機能層形成用塗工液を親疎水パターン基板の全面に塗布する場合、複数の広面積領域構成細線の配列を上述の配列とすることにより、上記間隙部における機能層形成用塗工液の接触を好適に抑制することができる。
【００５６】
また、広面積領域の外周に開口を有する間隙部を挟んだ配列としては、例えばストライプ配列を含む配列であることが好ましい。このような複数の広面積領域構成細線の配列としては、例えば、図４（ａ）、図５（ａ）に示すように細線部Ｂ２ａの幅方向と水平方向に複数の広面積領域構成細線Ｂ２ｃをストライプ状に配列し、ストライプ配列の一端で隣り合う広面積領域構成細線Ｂ２ｃ同士を結合して構成された配列や、図６（ａ）に示すように細線部Ｂ２ａの幅方向と垂直方向に複数の広面積領域構成細線Ｂ２ｃをストライプ状に配列し、ストライプ配列の一端で隣合う広面積領域構成細線Ｂ２ｃ同士を結合して構成された配列等を挙げることができる。また、図６（ｂ）に示すように、細線部Ｂ２ａの幅方向と水平方向に複数の広面積領域構成細線Ｂ２ｃが配列されたストライプ配列と、細線部Ｂ２ａの幅方向と垂直方向に複数の広面積領域構成細線Ｂ２ｃが配列されたストライプ配列とを組み合わせた配列であってもよい。また、細線部の幅方向と水平方向および垂直方向以外の方向に複数の広面積領域構成細線をストライプ状に配列し、ストライプ配列の一端で各広面積領域構成細線を結合して構成された配列であってもよい。
また、上記の説明においては、複数の広面積領域構成細線の配列がストライプ配列を含む配列である場合、ストライプ配列の一端で各広面積領域構成細線が結合して構成された配列について説明したが、これに限定されず、ストライプ配列における任意の箇所で隣合う広面積領域構成細線同士が結合して構成された配列であってもよい。
【００５７】
複数の広面積領域構成細線の配列がストライプ配列を含む場合、ストライプ配列のピッチ幅としては、機能層形成用塗工液の種類等に応じて適宜選択することができ、特に限定されないが、４μｍ〜４００μｍの範囲内、なかでも１０μｍ〜２００μｍの範囲内、特に２０μｍ〜８０μｍの範囲内であることが好ましい。上記ストライプ配列のピッチ幅が狭すぎる場合は、隣り合う広面積領域構成細線同士が疎水性領域で接触する可能性があるからである。また、上記ストライプのピッチ幅が広すぎる場合は、広面積領域に所定の機能を付与することが困難となる可能性があるからである。
なお、上記ストライプ配列のピッチ幅とは、隣り合う広面積領域構成細線の中心間の距離をいい、例えば図４（ａ）等においてｘ５で示される距離をいう。
【００５８】
複数の広面積領域構成細線の配列がストライプ配列を含む場合、ストライプ配列の間隔としては、機能層形成用塗工液の種類等に応じて適宜選択することができ、特に限定されないが、２μｍ〜２００μｍの範囲内、なかでも５μｍ〜１００μｍの範囲内、特に１０μｍ〜４０μｍの範囲内であることが好ましい。上記ストライプ配列の間隔が狭すぎる場合は、隣り合う広面積領域構成細線同士が疎水性領域で接触する可能性があるからであり、上記ストライプ配列の間隔が広すぎる場合は、広面積領域に所定の機能を付与することが困難となる可能性があるからである。
なお、上記ストライプ配列の間隔とは、隣り合う広面積領域構成細線間の距離をいい、例えば図４等においてｘ６で示される距離をいう。
【００５９】
また、複数の広面積領域構成細線の配列としては、広面積領域の外周が広面積領域構成細線により閉鎖された配列、すなわち広面積領域の外周に開口を有さない間隙部を挟んだ配列を挙げることができる。広面積領域の外周に開口を有さない間隙部Ｆ２を挟んだ配列としては、例えば図７に示すようにメッシュ状の配列や、図８に示すように、広面積領域Ｂ２ｂの外周に開口を有さない間隙部Ｆ２をストライプ状に挟んだ配列を挙げることができる。なお、この場合の広面積領域構成細線の幅、ピッチ幅、および広面積領域構成細線の間隔については、上述したストライプ配列を含む配列と同様とすることができるため、ここでの説明は省略する。
【００６０】
（その他）
広面積領域内において広面積領域構成細線が形成されている面積（以下、広面積領域構成細線の面積と称して説明する場合がある。）としては、広面積領域の機能を確保することができれば特に限定されず、機能性素子の種類に応じて適宜選択することができる。
本発明において、広面積領域全体の面積に対する広面積領域構成細線の面積の比率としては、０．１０〜０．９５の範囲内、なかでも０．３０〜０．９０の範囲内、特に０．４０〜０．７０の範囲内であることが好ましい。上記広面積領域構成細線の面積の比率が大きすぎる場合は、各広面積領域構成細線の間に配置される間隙部を十分に確保することができず、機能層形成用塗工液を塗布した場合に、隣り合う広面積領域構成細線上に塗布された機能層形成用塗工液が間隙部で接触する可能性があるからである。
なお、上記広面積領域構成細線の面積の比率が小さい場合は、広面積領域の機能を確保するために、機能層の広面積領域上に他の層を形成して補うことができるが、生産性の観点から、上記広面積領域構成細線の面積の比率については単層で形成されるように調整されていることが好ましい。
【００６１】
（ｉｉ）細線部
本発明における細線部は、線状に形成され、上述した広面積領域構成細線と結合しているものである。
【００６２】
細線部の具体的な幅については、上述した広面積領域構成細線の幅と同等とすることができるため、ここでの説明は省略する。
【００６３】
細線部の長さ、平面視形状等については、機能性素子の種類に応じて適宜選択される。なお、「細線部の長さ」とは、例えば図４（ａ）等においてｘ７で示される距離をいう。
【００６４】
（ｂ）第２親水性領域
本工程に用いられる親疎水パターン基板は、細線部および広面積領域を有する親水性領域を有していればよく、必要に応じて例えば図２（ａ）および図３（ａ）に示すように細線部のみを有する第２親水性領域３Ｂがその表面上に形成されていてもよい。第２親水性領域の幅については、上述した細線部の幅と同等とすることができるため、ここでの説明は省略する。
【００６５】
（ｃ）疎水性領域
本発明における疎水性領域は、通常、親疎水パターン基板の表面において親水性領域および必要に応じて形成される第２親水性領域以外の領域に形成される。
【００６６】
（ｄ）親疎水パターン基板の構成
本工程に用いられる親疎水パターン基板としては、所望の親水性を有する親水性領域と所望の疎水性を有する疎水性領域とが、所望のパターンで形成された構成を有するものであれば特に限定されるものではない。このような親疎水パターン基板としては、表面が疎水性材料を含む疎水性基板の上記表面に所望のパターンで親水性領域が形成された構成を有するもの（第１態様の親疎水パターン基板）と、表面が親水性を示す親水性基板と、上記親水性基板上に形成され、疎水性を示す疎水層とを有し、当該疎水層がパターン状に除去され、上記親水性基板の表面がパターン状に露出した構成を有するもの（第２態様の親疎水パターン基板）とを挙げることができる。
以下、これらの各態様の親疎水パターン基板について説明する。
【００６７】
（ｉ）第１態様の親疎水パターン基板
第１態様の親疎水パターン基板は、表面が疎水性材料を含む疎水性基板の上記表面に所望のパターンで親水性領域が形成された構成を有するものである。
【００６８】
本態様における疎水性基板としては、少なくともその表面が、所定の親水性処理を行うことにより親水性を付与することが可能な疎水性材料を含むものであればよく、疎水性基板自体が疎水性材料で構成されるものであってもよく、ガラス、ＳｉＯ２、ＳｉＮ、ＳｉＯＮ等の親水性基板上に疎水性材料を含む層が形成されたものであってもよい。
【００６９】
本態様における疎水性材料としては、有機材料であってもよく、あるいは無機材料であってもよい。本態様における疎水性基板に用いられる疎水性材料としては、例えば、ポリスチレン、ポリイミド、ポリエステル、ポリエチレン、ポリフェニレンスルフィド、ポリパラキシレン、ポリエチレンテレフタレート、ポリエチレンナフタレート、ポリジメチルシロキサン等を挙げることができる。本態様においてはこれらの疎水性材料のいずれであっても好適に用いることができる。また本態様においては単一種類の疎水性材料のみが用いられていてもよく、あるいは、複数種類の疎水性材料が用いられていてもよい。
【００７０】
本態様における疎水性基板の厚さとしては、本発明の機能性素子の用途等に応じて、疎水性基板に所望の自己支持性、可撓性等を付与することができる範囲内であれば特に限定されるものではない。なかでも本態様における疎水性基板の厚さは１μｍ〜５ｍｍの範囲内であることが好ましく、１０μｍ〜１．５ｍｍの範囲内であることがより好ましく、２５μｍ〜１．０ｍｍの範囲内であることがさらに好ましい。
【００７１】
本態様の親疎水パターン基板の形成方法としては、本態様における疎水性基板にパターン状の親水性領域を形成する方法を挙げることができ、より具体的には、上記疎水性基板の表面をパターン状に親水化処理する方法を挙げることができる。
疎水性基板の表面を親水化処理する方法としては、上記疎水性基板を構成する疎水性材料の種類等に応じて、所望の親水性を備える親水性領域を形成できる処理方法であれば特に限定されるものではない。このような方法としては、例えば、上記疎水性基板の表面にフォトマスクを介して、紫外線、電子線あるいはレーザーを照射する方法や、疎水性基板の表面に直接パターン状に、紫外線などの活性放射線を照射する方法等を挙げることがきる。例えば、上記疎水性基板に用いられる疎水性材料が、紫外線等を照射されることにより一部分解しＯＨ基を生じる性質を有するものである場合は、疎水性基板の表面に紫外線をパターン状に照射することによって、表面にＯＨ基が生成されることにより親水化された親水性領域を形成することができる。
【００７２】
（ｉｉ）第２態様の親疎水パターン基板
第２態様の親疎水パターン基板は、表面が親水性を示す親水性基板と、上記親水性基板上に形成され、疎水性を示す疎水層とを有し、当該疎水層がパターン状に除去され、上記親水性基板の表面がパターン状に露出した構成を有するものである。
【００７３】
（親水性基板）
第２態様の親疎水パターン基板に用いられる親水性基板を構成する材料（以下、「親水性材料」）としては、所望の親水性を有する親水性基板を作製できるものであれば特に限定されるものではない。したがって、本態様に用いられる親水性材料は、無機材料であってもよく、あるいは有機材料であってもよい。このような親水性材料としては、例えば、ガラス、ＳｉＯ２、ＳｉＮ、ＳｉＯＮを挙げることができる。また、親水性材料としては、ポリイミド、ポリエステル、ポリエチレン、ポリフェニレンスルフィド、ポリパラキシレン等の疎水性材料を表面に含む疎水性基板に紫外光、電子ビーム、あるいはレーザー等を用いて親水化処理を施したもの等を挙げることができる。本態様においては、これらのいずれの親水性材料からなる親水性基板であっても好適に用いることができるが、なかでも上記疎水性基板を紫外光、電子ビーム、あるいはレーザー等を用いて親水化処理を施したものを用いることが好ましい。
【００７４】
第２態様の親疎水パターン基板に用いられる親水性基板の厚さとしては、本発明の機能性素子の用途等に応じて、親水性基板に所望の自己支持性、可撓性等を付与することができる範囲内であれば特に限定されるものではない。なかでも本態様に用いられる親水性基板の厚さは１μｍ〜５ｍｍの範囲内であることが好ましく、１０μｍ〜１．５ｍｍの範囲内であることがより好ましく、２５μｍ〜１．０ｍｍの範囲内であることがさらに好ましい。
【００７５】
（疎水層）
第２態様の親疎水パターン基板に用いられる疎水層は上記疎水性を有するものであれば特に限定されるものではないが、なかでもパターン状に除去することが可能であるものが好ましい。上述したように、疎水層は親水性基板上に形成されるものであるため、疎水層をパターン状に除去することにより親水性基板表面をパターン状に露出させることができ、これをもって親疎水パターン基板とすることができるからである。このような観点からすると、本態様に用いられる疎水層は、自己組織化単分子膜材料からなる自己組織化単分子膜であることが好ましい。上記疎水層が自己組織化単分子膜であることにより、上記疎水層を高精細なパターン状に除去することが容易になるからである。
【００７６】
自己組織化単分子膜材料としては、所望の疎水性を有する自己組織化単分子膜からなる疎水層を形成できるものであれば特に限定されるものではない。このような自己組織化単分子膜材料としては、例えば、ＨＭＤＳ(ヘキサメチルジシラザン)、ＯＴＳ（オクチルトリクロロシラン）、ＯＤＴＳ（オクタデシルトリクロロシラン）、ＦＡＳ（フッ素化アルキルシラン）、アルキルトリメトキシシシラン、アルキルトリエトキシシラン等を挙げることができる。本態様においてはこれらのいずれの自己組織化単分子膜材料であっても好適に用いることができるが、なかでもＨＭＤＳ（ヘキサメチルジシラザン)、ＯＴＳ（オクチルトリクロロシラン）、ＯＤＴＳ（オクタデシルトリクロロシラン）を用いることが好ましい。
【００７７】
疎水層の厚さは特に限定されるものではなく、疎水層を形成するために用いる材料等に応じて、適宜決定することができる。もっとも、第２態様における親水性基板は、上記疎水層をパターン状に除去することによって、親疎水パターン基板を作製することが可能なものであるため、上記疎水層の厚さはパターン状に除去することが容易な程度であることが好ましい。このような観点からすると本態様に用いられる疎水層の厚さは、０．１ｎｍ〜１μｍの範囲内であることが好ましく、０．１ｎｍ〜１００ｎｍの範囲内であることがより好ましく、０．１ｎｍ〜１０ｎｍの範囲内であることがさらに好ましい。
【００７８】
（親疎水パターン基板の形成方法）
本態様の親疎水パターン基板の形成方法としては、例えば、上述の親水性基板を用いる場合、上記疎水層をパターン状に除去して、上記親水性基板の表面をパターン状に露出させる方法を挙げることができる。
【００７９】
また、上記親水性基板を用いる場合において、疎水層をパターン状に除去することにより、親水性基板の表面をパターン状に露出させる方法としては、上記疎水層の構成に応じて、当該疎水層を除去できる方法であれば特に限定されるものではない。もっとも、この方法においては、親水性基板の表面が露出されることによって、親水性領域が形成されるものであるため、疎水層を除去する方法は当該疎水層をほぼ完全に除去できる方法であることが好ましい。このような方法としては、例えば、上記疎水層の表面に、フォトマスクを介して紫外線を照射することにより、上記疎水層を分解除去する方法や、疎水層の表面に紫外線、電子線あるいはプラズマ等の活性放射線をパターン状に照射する方法により、上記疎水層を分解除去する方法等を挙げることがきる。
【００８０】
（その他）
本発明においては、上述した第１態様の親疎水パターン基板および第２態様の親疎水パターン基板のいずれも用いることができるが、第２態様の親疎水パターン基板を用いることがより好ましく、疎水性領域に自己組織化単分子膜からなる疎水層が形成されているものであることが好ましい。自己組織化単分子膜からなる疎水層は紫外線照射等によって用意にパターン状に除去することができるため、高精細な親水性領域および疎水性領域のパターンを有する親疎水パターン基板とすることができるからである。
【００８１】
（２）その他の基板
本工程に用いられる基板としては、上記親疎水パターン基板に限られず、機能性素子の種類に応じて適宜選択することができる。また、基板としては一般的なガラス基板、樹脂基板を用いることができる。また、基板としては、シート状、フィルム状、板状の形態を有するものを用いることができる。
【００８２】
２．機能層形成用塗工液
本工程に用いられる機能層形成用塗工液は、通常、機能層の材料と、溶剤とを含有する。
機能層の材料としては、機能性素子の種類に応じて適宜選択することができ、特に限定されない。本発明においては、機能層の材料としては、導電性材料であることが好ましい。機能層として導電性を有する導電層を形成することができ、導電層の膜厚ムラを抑制することができることから、細線部における断線、ショート等の電気的な欠陥の発生を抑制することができる。また、導電層における細線部および広面積領域の厚さを均一にすることができることから、良好な導電性を示す導電層とすることができる。
導電性材料としては、例えば、Ａｕ、Ｃｕ、Ａｇ、ＩＴＯ、Ｐｔ等の金属粒子もしくは金属酸化物粒子、グラフェン、カーボンナノチューブ等の炭素材料、ＰＥＤＯＴ／ＰＳＳ等の導電性高分子材料などが挙げられる。
【００８３】
機能層形成用塗工液における溶媒としては、例えば、水、アセトン、メタノール、エタノール、イソプロピルアルコール、プロピレングリコール１−モノメチルエーテル２−アセタート、トルエン、キシレン、メシチレン、テトラリン、デカヒドロナフタレン、クロロベンゼン、ジクロロベンゼン等が挙げられる。
【００８４】
３．機能層の形成方法
本工程に用いられる機能層の形成方法としては、基板上に機能層形成用塗工液を塗布して、細線部と複数の広面積領域構成細線を有する広面積領域とを有する機能層を形成することができれば特に限定されない。例えば、機能層形成用塗工液をパターン状に塗布する方法を挙げることができ、具体的には、インクジェット法、ノズルジェット法等を挙げることができる。
また、基板として上述の親疎水パターン基板を用いる場合は、本工程に用いられる機能層の形成方法としては、親疎水パターン基板の親水性領域上に機能層形成用塗工液を塗布することができれば、特に限定されない。
機能層形成用塗工液を親疎水パターン基板上に塗布する方法としては、上記親疎水パターン基板の親水性領域上に機能層形成用塗工液の塗膜を形成できる方法であれば特に限定されるものではない。機能層形成用塗工液を塗布する方法としては、上記親疎水パターン基板の全面に対して塗布する方法が用いられることが好ましい。親疎水パターン基板の表面における親水性および疎水性の差を利用して親水性領域に選択的に機能層形成用塗工液を塗布することができることから、簡便な方法で機能層を形成することができるからである。このような塗布方法としては、例えば、スピンコート法、キャピラリーコート法、ダイコート法、ロールコート法、バーコート法、ディップコート法、スプレーコート法、ブレードコート法、グラビアオフセット印刷等の一般的に公知の塗布方法を用いることができる。また、機能層形成用塗工液を親疎水パターン基板上に塗布する方法としては、上述した機能層形成用塗工液をパターン状に塗布する方法を用いることもできる。
【００８５】
４．機能層
本工程において形成される機能層は、上述した基板上に形成されるものである。また、機能層は、細線部と、複数の広面積領域構成細線で構成される広面積領域とを有するものである。細線部、広面積領域および広面積領域構成細線については、上述した「１．基板  （１）親疎水パターン基板  （ａ）親水性領域」の項で説明した内容と同様とすることができる。
また、機能層の厚さとしては本発明の機能性素子の種類に応じて適宜選択され、特に限定されないが、例えば、３０ｎｍ〜５００ｎｍ程度で設定することができる。
【００８６】
また、本発明における機能層は、上述した広面積領域を有することにより、機能層における細線部の厚さおよび広面積領域の厚さの差を小さくして、機能層の厚さを均一にすることができる。より具体的には、機能層における細線部の厚さおよび広面積領域の厚さの差の絶対値が、２００ｎｍ以下であり、なかでも１００ｎｍ以下であることが好ましく、特に３０ｎｍ以下であることが好ましい。
機能層における細線部の厚さおよび広面積領域の厚さの差の絶対値が大きいと、例えば機能層における細線部において所定の導電性を示すことが困難となる可能性や、また例えば機能層における広面積領域上に他の層を良好に形成することが困難となる可能性があるからである。
【００８７】
機能層における細線部の厚さ、および広面積領域の厚さについては、例えば株式会社小坂研究所製  サーフコーダーSE4000で測定することができる。
また、機能層における広面積領域の厚さは、広面積領域を構成する複数の広面積領域構成細線の厚さをそれぞれ測定し、得られた測定値を平均することにより得られた平均値とする。
【００８８】
本発明における機能層としては、上述した細線部および広面積領域を有するものであれば特に限定されないが、例えば、図１（ｂ）、（ｃ）、図２（ｂ）、図３（ｂ）に例示するＴＦＴ用基板におけるドレイン電極を挙げることができる。機能層が上記ドレイン電極である場合、例えば、線状導電部が細線部に該当し、保持容量部が広面積領域に該当する。
【００８９】
また、機能層としては、例えば図９〜図１０に例示するタッチパネルセンサにおける配線層およびセンサ部を挙げることができる。
ここで、図９は本発明により製造される機能性素子の他の例を示す概略平面図であり、図１０は図９のＸ−Ｘ線断面図である。図９および図１０においては機能性素子１０が、投影型静電容量方式のタッチパネルセンサである例について示している。まず、図９および図１０に例示するタッチパネルセンサについて説明する。図９および図１０に示すタッチパネルセンサにおいては、絶縁基材１１と、絶縁基材１１上に形成されたセンサ部２３と、配線層２４とを有する。センサ部２３は、タッチパネルセンサにおけるアクティブエリアに形成され、通常、第１電極２１ｂおよび第２電極２２ｂを有するセンサ電極と、第１電極２１ｂ同士を接続する第１導電部２１ａおよび第２電極２２ｂ同士を接続する第２導電部２２ａを有する導電部とを有する。また、配線層２４は、アクティブエリアの外側に形成されセンサ電極と接続された引き出し配線２４ａと、引き出し配線２４ａと接続された外部接続端子２４ｂとを有する。また、図９および図１０においては、２枚の絶縁基材１１上にそれぞれ、第１電極２１ｂ、第１導電部２１ａ、第１電極２１ｂと接続された引き出し配線２４ａおよび外部接続端子２４ｂと、第２電極２２ｂ、第２導電部２２ａ、第２電極２２ｂと接続された引き出し配線２４ａおよび外部接続端子２４ｂとが形成され、２枚の絶縁基材１１が絶縁層４を介して貼り合わされている例について示している。
本発明における機能層２が上述の配線層２４である場合、絶縁基材１１が親疎水パターン基板１ａに該当し、引き出し配線２４ａが細線部２ａに該当し、外部接続端子２４ｂが広面積領域２ｂに該当する。
また、本発明における機能層２が上述のセンサ部２３である場合、絶縁基材１１が親疎水パターン基板１ａに該当し、第１導電部２１ａおよび第２導電部２２ａが細線部２ａに該当し、第１電極２１ｂおよび第２電極２２ｂが広面積領域２ｂに該当する。
【００９０】
なお、タッチパネルセンサにおけるセンサ電極、導電部、引き出し配線、外部接続端子等の態様、その他タッチパネルセンサの詳細については、一般的なものと同様とすることができ、例えば、特開２０１３−２１０７３２号公報、特開２０１３−２１０７３３号公報に記載されているものと同様とすることができるため、ここでの説明は省略する。
【００９１】
また、機能層としては、例えば、表示パネルにおける配線層を挙げることができる。なお、配線層については、一般的な表示パネルに用いられるものと同様とすることができ、通常、引き出し配線と外部接続端子とを有する。この場合、引き出し配線が細線部に該当し、外部接続端子が広面積領域に該当する。
【００９２】
５．その他
本発明における機能層形成工程は、基板上に機能層を形成することができればよく、例えば、親疎水パターン基板が第２親水性領域を有する場合は、第２親水性領域上に第２機能層を同時に形成することができる。
【００９３】
第２親水性領域上に形成される第２機能層としては、例えば、ＴＦＴ用基板におけるソース電極、表示パネル用基板における画素電極等を挙げることができる。
【００９４】
II．その他の工程
本発明の機能性素子の製造方法は、上述した機能層形成工程を有していれば特に限定されず、必要に応じて、他の工程を適宜選択して追加することができる。
このような工程としては、例えば、親疎水パターン基板を形成する工程や、機能層上に他の層と形成する工程等を挙げることができる。
【００９５】
III．機能性素子
本発明により製造される機能性素子としては、上述した機能層を有するものであれば特に限定されず、例えば、ＴＦＴ用基板、タッチパネルセンサ、表示パネル用基板等を挙げることができる。また、タッチパネルセンサが図９および図１０に示すように２枚の絶縁基材を有する場合は、各導電部およびセンサ電極が形成された絶縁基材を有するタッチパネル用部材についても機能性素子とすることができる。
【００９６】
Ｂ．ＴＦＴ用基板の製造方法
本発明のＴＦＴ用基板の製造方法は、上述した「Ａ．機能性素子の製造方法」において、上記機能層が導電性を有する導電層であり、上記導電層が、ＴＦＴの構成の一部であることを特徴とする製造方法である。
すなわち、本発明のＴＦＴ用基板の製造方法は、基板上に導電性材料を含む導電層形成用塗工液を塗布して導電性を有する導電層を形成する導電層形成工程を有する製造方法であって、上記導電層は、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とする製造方法である。
【００９７】
本発明のＴＦＴ用基板の製造方法について図を用いて説明する。図１（ａ）〜（ｃ）、図２（ａ）〜（ｂ）および図３（ａ）〜（ｂ）は本発明のＴＦＴ用基板の製造方法の一例および他の例を示す概略平面図および概略断面図である。なお、図１（ａ）〜（ｃ）、図２（ａ）〜（ｂ）および図３（ａ）〜（ｂ）の詳細については、上述した「Ａ．機能性素子の製造方法」の項で説明した内容と同様とすることができるため、ここでの説明は省略する。
【００９８】
本発明によれば、広面積領域は、細線部の幅と同等の幅を有する複数の広面積領域構成細線により構成され、上記複数の広面積領域構成細線は、それぞれが連結し、かつ上記細線部とも結合していることにより、基板上に均一な厚さの導電層を形成することができる。よって、導電層の膜厚ムラを抑制して導電層を形成することができる。
すなわち、本発明においては薄膜トランジスタの構成の一部である導電層を膜厚ムラを抑制して形成することができる。
【００９９】
本発明における導電層形成工程に用いられる基板、導電層形成用塗工液に用いられる導電性材料および溶剤、塗布方法、および導電層については、上述した「Ａ．機能性素子の製造方法」の項で説明した内容と同様とすることができるため、ここでの説明は省略する。
【０１００】
Ｃ．機能性素子
本発明の機能性素子は、基板と、上記基板上に形成された機能層と、を有するものであって、上記機能層が、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とするものである。
【０１０１】
本発明の機能性素子について図を用いて説明する。図１（ｂ）、（ｃ）、図２（ｂ）および図３（ｂ）、ならびに図９および図１０は本発明の機能性素子の一例および他の例を示す概略平面図および断面図である。なお、これらの図の詳細については、「Ａ．機能性素子の製造方法」の項で説明した内容と同様とすることができるため、ここでの説明は省略する。
【０１０２】
本発明によれば、上述の広面積領域を有することにより、均一な厚さの機能層を形成することができるため、機能層の膜厚ムラが抑制された機能性素子とすることができる。
【０１０３】
機能層における細線部、広面積領域および広面積領域構成細線については、上述した「Ａ．機能性素子の製造方法」の項で説明した親水性領域における細線部、広面積領域および広面積領域構成細線と同様とすることができるため、ここでの説明は省略する。
本発明の機能性素子の構成については、上述した「Ａ．機能性素子の製造方法」の項で説明した内容と同様とすることができるため、ここでの説明は省略する。
【０１０４】
Ｄ．ＴＦＴ用基板
本発明のＴＦＴ用基板は、上述した「Ｃ．機能性素子」において、上記機能層が、導電性を有する導電層であり、上記導電層が、ＴＦＴの構成の一部であることを特徴とするものである。
すなわち、本発明のＴＦＴ用基板は、基板と、上記基板上に形成された導電性を有する導電層と、を有するものであって、上記導電層が、線状の細線部と、上記細線部の幅より幅広の領域である広面積領域とを有し、上記広面積領域は、上記細線部の幅と同等の幅を有する複数の広面積領域構成細線により構成され、上記複数の広面積領域構成細線は、それぞれが連結し、かつ上記細線部とも結合していることを特徴とするものである。
【０１０５】
本発明のＴＦＴ用基板について図を用いて説明する。
図１（ｂ）、（ｃ）、図２（ｂ）および図３（ｂ）は本発明のＴＦＴ用基板の一例を示す概略平面図および断面図である。なお、これらの図の詳細については、「Ａ．機能性素子の製造方法」の項で説明した内容と同様とすることができるため、ここでの説明は省略する。
【０１０６】
本発明によれば、上述の広面積領域を有することにより、均一な厚さの導電層を形成することができるため、導電層の膜厚ムラが抑制された薄膜トランジスタ用基板とすることができる。
すなわち、本発明においては、導電層を膜厚ムラが抑制されたものとすることができ、薄膜トランジスタの構成の一部として好適に用いることができる。
【０１０７】
導電層における細線部、広面積領域および広面積領域構成細線については、上述した「Ａ．機能性素子の製造方法」の項で説明した親水性領域における細線部、広面積領域および広面積領域構成細線と同様とすることができるため、ここでの説明は省略する。
本発明のＴＦＴ用基板の構成については、上述した「Ａ．機能性素子の製造方法」の項で説明した内容と同様とすることができるため、ここでの説明は省略する。
【０１０８】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０９】
以下、実施例および比較例を挙げて、本発明の機能性素子の詳細について説明する。
【０１１０】
［実施例１］
（メタルマスクの作製）
図２に例示されるソースドレイン電極の平面視形状に対応する開口部を有するメタルマスクを作製した。上記メタルマスクの開口部においては、図２（ａ）のドレイン電極のＢ２ａに対応する線幅を２０μｍ、Ｂ２ｃに対応する線幅を２０μｍとした。また、メタルマスクのドレイン電極に対応する開口部の平面視形状の詳細については、後述するドレイン電極の平面視形状と同様とした。
【０１１１】
（親疎水パターン基板の作製）
スチレンポリマー（和光純薬）をプロピレングリコール１−モノメチルエーテル２−アセタート（関東化学  鹿特級）に濃度５ｗｔ％で溶解させてスチレンポリマー溶液を得た。上記スチレンポリマー溶液をガラス基板上にスピンコーター（Mikasa  MS-A100）で塗布し、１２０℃のホットプレート（アズワン  ＮＤ−１）で加熱し、ガラス基板上にポリスチレン膜を形成した。このポリスチレン膜の表面の純水接触角を協和界面科学  ＤＭ−９０１を用いて測定したところ、２５℃において８５°±２°であった。
次いで、上記ガラス基板の上記ポリスチレン膜が形成された表面（ポリスチレン表面）に上記メタルマスクを固定した状態でＵＶオゾン処理（Filgen  UV253）することで、メタルマスクの開口部のみにＵＶを透過させて、ポリスチレン表面を親水化させた。
以上の手順により、ポリスチレン表面に親水性領域および疎水性領域を有する親疎水パターン基板を作製した。親水化されたポリスチレン表面の純水接触角を測定したところ、２７°±３°であった。
【０１１２】
（ＴＦＴ用基板の作製）
上記親疎水パターン基板のポリスチレン表面にナノＡｇコロイド（Sigma-Aldrich  730785）をバーコート（小林製作所  Ｍ５０）で塗布し、親水疎水効果によってＡｇ層のパターン形成を行った。この基板を１５０℃のホットプレートで１時間焼成した。
以上の手順により、図２に例示される平面視形状のソースドレイン電極を有するＴＦＴ用基板を作製した。
【０１１３】
得られたＴＦＴ用基板のドレイン電極においては、図４（ａ）中、ｘ１に相当する距離が２０μｍ、ｘ２に相当する距離が３００μｍ、ｘ３に相当する距離が３００μｍ、ｘ４に相当する距離が２０μｍ、ｘ５に相当する距離が４０μｍ、ｘ６に相当する距離が２０μｍ、ｘ７に相当する距離が１８０μｍであった。
また、ドレイン電極（Ａｇ層）の厚さを小坂研究所製  サーフコーダーＳＥ４０００で測定したところ、細線部（図３（ｂ）中、２ａ）の厚さが１４０ｎｍ±１２ｎｍに対して広面積領域（図３（ｂ）中、２ｂ）の厚さ（複数の広面積領域構成細線（図３（ｂ）中、２ｃ）の厚さの平均）は１５０ｎｍ±４ｎｍであり、両者の厚さの差は、１０ｎｍであった。
【０１１４】
［実施例２］
下記のメタルマスクを作製して用いたこと以外は、実施例１と同様にしてＴＦＴ用基板を作製した。
メタルマスクにおいて、図２（ａ）のＢ２ａに対応する線幅を２０μｍ、Ｂ２ｃに対応する線幅を１０μｍとした。また、メタルマスクのドレイン電極に対応する開口部の平面視形状の詳細については、後述するドレイン電極の形状と同様とした。
【０１１５】
得られたＴＦＴ用基板のドレイン電極においては、図４（ａ）中、ｘ１に相当する距離が２０μｍ、ｘ２に相当する距離が１５０μｍ、ｘ３に相当する距離が１５０μｍ、ｘ４に相当する距離が１０μｍ、ｘ５に相当する距離が２０μｍ、ｘ６に相当する距離が１０μｍ、ｘ７に相当する距離が１１０μｍであった。
また、得られたドレイン電極の厚さを実施例１と同様の測定方法で測定したところ、細線部（図３（ｂ）中、２ａ）の厚さが１４０ｎｍ±１２ｎｍに対して広面積領域（図３（ｂ）中、２ｂ）の厚さ（複数の広面積領域構成細線（図３（ｂ）中、２ｃ）の厚さの平均）は２７０ｎｍ±１５ｎｍであり、両者の厚さの差は、１３０ｎｍであった。
【０１１６】
［実施例３］
下記のメタルマスクを作製して用いたこと以外は、実施例１と同様にしてＴＦＴ用基板を作製した。
メタルマスクにおいて、図２（ａ）のＢ２ａに対応する線幅を２０μｍ、Ｂ２ｃに対応する線幅を４０μｍとした。また、メタルマスクのドレイン電極に対応する開口部の平面視形状の詳細については、後述するドレイン電極の形状と同様とした。
【０１１７】
得られたＴＦＴ用基板のドレイン電極においては、図４（ａ）中、ｘ１に相当する距離が２０μｍ、ｘ２に相当する距離が４４０μｍ、ｘ３に相当する距離が４４０μｍ、ｘ４に相当する距離が４０μｍ、ｘ５に相当する距離が６０μｍ、ｘ６に相当する距離が２０μｍ、ｘ７に相当する距離が３４０μｍであった。
また、得られたドレイン電極の厚さを実施例１と同様の測定方法で測定したところ、細線部（図３（ｂ）中、２ａ）の厚さが１４０ｎｍ±１２ｎｍに対して広面積領域（図３（ｂ）中、２ｂ）の厚さ（複数の広面積領域構成細線（図３（ｂ）中、２ｃ）の厚さの平均）は６０ｎｍ±３ｎｍであり、両者の厚さの差は、８０ｎｍであった。
【０１１８】
［比較例１］
（親疎水パターン基板の作製）
広面積領域構成細線を含まないソースドレイン電極の平面視形状（図２１）に対応する開口部を有するメタルマスクを作製して用いたこと以外は、実施例１と同様にしてＴＦＴ用基板を作製した。
メタルマスクのドレイン電極に対応する開口部の平面視形状の詳細については、後述するドレイン電極の形状と同様とした。
また、得られたＴＦＴ用基板のドレイン電極においては、細線部の幅、細線部の長さ、細線部の幅方向と垂直方向における広面積領域の平面視外形形状の幅、細線部の幅方向と水平方向における広面積領域の平面視外形形状の幅については、実施例１と同様であった。
ドレイン電極（Ａｇ層）の膜厚を実施例１と同様にして測定したところ、細線部（図１５（ｃ）中、２’ａ）の厚さが７０ｎｍ±１０ｎｍに対して広面積領域（図１５（ｃ）中、２’ｂ）の厚さは２．１μｍ±０．１μｍとなり、広面積領域の厚さは細線部の厚さに対しての２０倍以上の厚さとなった。
【０１１９】
［実施例４］
実施例１と同様の方法で親疎水パターン基板を作製した。
親疎水パターン基板のポリスチレン表面にナノＡｇコロイド（Sigma-Aldrich  730785）をインクジェット装置（Fujifilm社製、ダイマティックス・マテリアルプリンターDMP-3000）を用いて塗布し親水疎水効果によってＡｇ層のパターン形成を行った。この基板を１５０℃のホットプレートで１時間焼成した。以上の手順によりＴＦＴ用基板を作製した。
得られたＴＦＴ用基板のドレイン電極における図４（ａ）中、ｘ１〜ｘ７に相当する距離は、実施例１におけるｘ１〜ｘ７に相当する距離と同様であった。
ドレイン電極（Ａｇ層）の膜厚を実施例１と同様にして測定したところ、細線部（図３（ｂ）中、２ａ）の厚さが１４０ｎｍ±５ｎｍに対して広面積領域（図３（ｂ）中、２ｂ）の厚さ（複数の広面積領域構成細線（図３（ｂ）中、２ｃ）の厚さの平均）は１５０ｎｍ±１０ｎｍであり、両者の厚さの差は、１０ｎｍであった。
【０１２０】
［実施例５］
メタルマスクのドレイン電極に対応する開口の形状、およびドレイン電極の形状を、図８に示す形状としたこと以外は、実施例４と同様にしてＴＦＴ用基板を作製した。
メタルマスクのドレイン電極に対応する開口部の平面視形状の詳細については、後述するドレイン電極の形状と同様とした。
得られたＴＦＴ用基板のドレイン電極においては、図８中、ｘ１〜ｘ７に相当する距離は、実施例１におけるｘ１〜ｘ７に相当する距離と同様であった。
ドレイン電極（Ａｇ層）の膜厚を実施例１と同様にして測定したところ、細線部（図３（ｂ）中、２ａ）の厚さが１４０ｎｍ±５ｎｍに対して広面積領域（図３（ｂ）中、２ｂ）の厚さ（複数の広面積領域構成細線（図３（ｂ）中、２ｃ）の厚さの平均）は１４６ｎｍ±５ｎｍであり、両者の厚さの差は、６ｎｍであった。
【０１２１】
[比較例２]
親疎水パターン基板のポリスチレン表面にナノＡｇコロイド（Sigma-Aldrich  730785）をインクジェット装置（Fujifilm社製、ダイマティックス・マテリアルプリンターDMP-3000）を用いて塗布したこと以外は、比較例１と同様の方法によりＴＦＴ用基板を作製した。
ドレイン電極（Ａｇ層）の膜厚を実施例１と同様にして測定したところ、細線部（図１５（ｃ）中、２’ａ）の厚さが９０ｎｍ±１５ｎｍに対して広面積領域（図１５（ｃ）中、２’ｂ）の厚さは２．０μｍ±１００ｎｍとなり、広面積領域の厚さは細線部の厚さに対しての２０倍以上の厚さとなった。
【０１２２】
下記の表１に、実施例１〜５、比較例１〜２のＴＦＴ用基板におけるドレイン電極の形態等を示す。なお、表１中の比較例１〜２における厚み差において「２０倍以上」は細線部の厚さに対して広面積領域の厚さが２０倍以上の厚さとなったことを示すものである。
【０１２３】
【表１】
0005987933.tif 000002
【０１２４】
［評価］
（ＴＦＴ特性）
実施例１〜実施例５、および比較例１〜２のＴＦＴ用基板を用いて下記の手順によりＴＦＴを作製し、ＴＦＴ特性を測定した。
【０１２５】
実施例１〜実施例５、および比較例１〜２のＴＦＴ用基板のソースドレイン電極のチャネル部に有機半導体溶液（Sigma-Aldrich  Plexcore OS2100）をスピンコートし、有機半導体層を形成した。その表面にポリスチレンの溶液を上述のように成膜することでゲート絶縁層を形成し、さらにゲート電極としてＡｌを真空蒸着し、トップゲート型の薄膜トランジスタを形成した。また、同じ基板に２０個の薄膜トランジスタが配置する状態となった。
これらのトランジスタ特性を測定した結果、実施例１〜５においては、２０個のうち全てが正常に動作し、移動度はいずれも０．０１ｃｍ２/Ｖｓ±０．００４ｃｍ２/Ｖｓの範囲を示した。
一方、比較例１においては、トランジスタ特性の測定をした結果、２０個の薄膜トランジスタの内、動作したのは３個のみであった。
また、比較例２においても、トランジスタ特性の測定をしたところ、動作しないものが含まれていた。
これは細線部の厚さ不足によって導通ができず半導体に電荷を注入できないことが原因であった。この結果から細線部と広面積領域を親水疎水効果で同時に形成することの困難さが明確に示された。
【０１２６】
［実施例６］
実施例１と同様にして、ガラス基板上にポリスチレン膜を形成した。上記ポリスチレン膜の表面に、親疎水パターンの形成をせずに、ナノＡｇコロイド（Sigma-Aldrich  730785）をインクジェット装置（Fujifilm社製、ダイマティックス・マテリアルプリンターDMP-3000）で実施例１と同じ電極パターン状に塗布し、１５０℃のホットプレートで１時間焼成した。
得られたドレイン電極（Ａｇ層）の厚さを実施例１と同様にして測定したところ、細線部（図１（ｂ）中、２ａ）の厚さが１４０ｎｍ±１２ｎｍに対して広面積領域（図１（ｂ）中、２ｂ）の厚さ（複数の広面積領域構成細線（図１（ｂ）中、２ｃ）の厚さの平均）は１５０ｎｍ±４ｎｍであり、両者の厚さの差は、１０ｎｍであった。
【０１２７】
［比較例４］
実施例１と同様にして、ガラス基板上にポリスチレン膜を形成した。上記ポリスチレン膜の表面に、親疎水パターンの形成をせずに、ナノＡｇコロイド（Sigma-Aldrich  730785）をインクジェット装置（Fujifilm社製、ダイマティックス・マテリアルプリンターDMP-3000）で比較例１と同じ電極パターン状に塗布し、１５０℃のホットプレートで１時間焼成した。
得られたドレイン電極（Ａｇ層）の膜厚を実施例１と同様にして測定したところ、細線部（図１４中、２’ａ）の厚さが６０ｎｍ±１０ｎｍに対して広面積領域（図１４中、２’ｂ）の厚さは２．５μｍ±０．１μｍとなり、広面積領域の厚さは細線部の厚さに対しての４０倍以上の厚さとなった。
【符号の説明】
【０１２８】
１  …  基板
１ａ  …  親疎水パターン基板
２  …  機能層
２ａ  …  細線部
２ｂ  …  広面積領域
２ｃ  …  広面積領域構成細線
１０  …  機能性素子
Ａ  …  疎水性領域
Ｂ  …  親水性領域
Ｂ２ａ  …  細線部
Ｂ２ｂ  …  広面積領域
Ｂ２ｃ  …  広面積領域構成細線
【図１】
0005987933.tif 000003
【図２】
0005987933.tif 000004
【図３】
0005987933.tif 000005
【図４】
0005987933.tif 000006
【図５】
0005987933.tif 000007
【図６】
0005987933.tif 000008
【図７】
0005987933.tif 000009
【図８】
0005987933.tif 000010
【図９】
0005987933.tif 000011
【図１０】
0005987933.tif 000012
【図１１】
0005987933.tif 000013
【図１２】
0005987933.tif 000014
【図１３】
0005987933.tif 000015
【図１４】
0005987933.tif 000016
【図１５】
0005987933.tif 000017